(57)【要約】【課題】  高耐圧化を実現し、周波数分散を抑制することができる窒化物半導体装置を制御性良く形成することができる窒化物半導体装置およびその製造方法を提供する。  【解決手段】  第１の窒化物半導体層上に、制御電極形成領域を被覆するように絶縁膜からなるマスク材を形成し、露出する第１の窒化物半導体層上に、低い成膜温度で、III−Ｖ族窒化物半導体層からなり、かつアルミニウムを含まない微結晶構造からなる第２の窒化物半導体層を選択的に形成する。その後、マスク材上に、あるいはマスク材を除去して制御電極を形成する。【選択図】  図１
2006100455.tif 000002
【特許請求の範囲】
【請求項１】
ガリウム、アルミニウム、ホウ素及びインジウムからなる群のうち少なくとも１つからなるIII族元素と、窒素、リン及び砒素からなる群のうちの少なくとも窒素を含むＶ族元素で構成されたIII−Ｖ族窒化物半導体層からなる窒化物半導体装置において、
基板上に積層した前記III−Ｖ族窒化物半導体層からなる第１の窒化物半導体層と、少なくとも制御電極形成領域を除く前記第１の窒化物半導体層上に選択的に積層した前記III−Ｖ族窒化物半導体層からなり、アルミニウムを含まない第２の窒化物半導体層と、前記第１の窒化物半導体層に直接、あるいは絶縁膜を介して接触する制御電極とを備え、
前記第２の窒化物半導体層は、前記第１の窒化物半導体層より成膜温度の低い膜からなることを特徴とする窒化物半導体装置。
【請求項２】
ガリウム、アルミニウム、ホウ素及びインジウムからなる群のうち少なくとも１つからなるIII族元素と、窒素、リン及び砒素からなる群のうちの少なくとも窒素を含むＶ族元素で構成されたIII−Ｖ族窒化物半導体層からなる窒化物半導体装置において、
基板上に積層した前記III−Ｖ族窒化物半導体層からなる第１の窒化物半導体層と、少なくとも制御電極形成領域を除く前記第１の窒化物半導体層上に選択的に積層した前記III−Ｖ族窒化物半導体層からなり、アルミニウムを含まない第２の窒化物半導体層と、前記第１の窒化物半導体層に直接、あるいは絶縁膜を介して接触する制御電極とを備え、
前記第２の窒化物半導体層は、微結晶構造からなることを特徴とする窒化物半導体装置。
【請求項３】
前記制御電極形成領域及び前記第１の窒化物半導体層にオーミック接触するオーミック電極形成領域を除く前記第１の窒化物半導体層上に選択的に積層した前記第２の窒化物半導体層と、前記第１の窒化物半導体層に直接、あるいは絶縁膜を介して接触する前記制御電極と、前記第１の窒化物半導体層にオーミック接触する前記オーミック電極とを備えたことを特徴とする請求項１または２いずれか記載の窒化物半導体装置。
【請求項４】
前記基板と前記第１の窒化物半導体層との間に、前記第１の窒化物半導体層のエネルギーギャップより小さいエネルギーギャップを持つ、前記III−Ｖ族窒化物半導体層からなる第３の窒化物半導体層を備えたことを特徴とする請求項１乃至３いずれか記載の窒化物半導体装置。
【請求項５】
前記第１の窒化物半導体層にオーミック接触する前記オーミック電極となるソース電極及びドレイン電極を備え、前記第１の窒化物半導体層からなるチャネル、あるいは前記第３の窒化物半導体層と前記第１の窒化物半導体層との間に形成されるチャネルを流れる電流を前記制御電極に印加する電圧により制御することを特徴とする請求項１乃至４いずれか記載の窒化物半導体装置。
【請求項６】
ガリウム、アルミニウム、ホウ素及びインジウムからなる群のうち少なくとも１つからなるIII族元素と、窒素、リン及び砒素からなる群のうちの少なくとも窒素を含むＶ族元素で構成されたIII−Ｖ族窒化物半導体層からなる窒化物半導体装置の製造方法において、
基板上に、前記III−Ｖ族窒化物半導体層からなる第１の窒化物半導体層を形成する工程と、
該第１の窒化物半導体層上に、制御電極形成領域を被覆する絶縁膜からなるマスク材を形成する工程と、
露出する前記第１の窒化物半導体層上に、前記第１の窒化物半導体層を形成する際の成膜温度より低い温度で、前記III−Ｖ族窒化物半導体層からなり、かつアルミニウムを含まない微結晶構造からなる第２の窒化物半導体層を選択的に形成する工程と、
前記マスク材上に、あるいは前記マスク材を除去して露出する前記第１の窒化物半導体層上に、制御電極を形成する工程とを含むことを特徴とする窒化物半導体装置の製造方法。
【請求項７】
前記第１の窒化物半導体層上に、制御電極形成領域及びオーミック電極形成領域を被覆する絶縁膜からなるマスク材を形成する工程と、
露出する前記第１の窒化物半導体層上に、前記第２の窒化物半導体層を選択的に形成する工程と、
前記オーミック電極形成領域の前記マスク材を除去し、露出する前記第１の窒化物半導体層上にオーミック電極を形成する工程、
前記制御電極形成領域の前記マスク材上に、あるいは該マスク材を除去して露出する前記第１の窒化物半導体層上に、制御電極を形成する工程とを含むことを特徴とする請求項６記載の窒化物半導体装置の製造方法。
【請求項８】
前記基板上に、前記第１の窒化物半導体層のエネルギーギャップより小さいエネルギーギャップを持つ、前記III−Ｖ族窒化物半導体層からなる第３の窒化物半導体層を形成する工程を含み、該第３の窒化物半導体層上に、前記第１の窒化物半導体層を形成することを特徴とする請求項６または７いずれか記載の窒化物半導体装置の製造方法。
【請求項９】
酸化珪素、窒化珪素、窒化チタン、窒化タングステン、窒化モリブデン、窒化ニッケル、窒化アルミニウム、酸化チタン、酸化タングステン、酸化モリブデン、酸化ニッケル、酸化アルミニウムからなる絶縁物で前記マスク材を形成し、ＭＯＣＶＤ法により、露出する前記第１の窒化物半導体層上に、前記第２の窒化物半導体層を選択的に形成することを特徴とする請求項６乃至８いずれか記載の窒化物半導体装置の製造方法。
【発明の詳細な説明】
【技術分野】
【０００１】
本発明は、能動層に窒化物半導体を用いた窒化物半導体装置及びその製造方法に関し、特に高電子移動度トランジスタ（ＨＥＭＴ：High Electron Mobility Transistor）や電界効果トランジスタ（ＦＥＴ：Field Effect Transistor）のような、半導体装置にショットキ接触する制御電極を有する窒化物半導体装置及びその製造方法に関する。
【背景技術】
【０００２】
図７は、従来のIII−Ｖ族窒化物半導体からなる窒化物半導体装置の断面図を示している。図７に示す窒化物半導体装置は、いわゆるＨＥＭＴ構造を示しており、サファイア基板からなる基板１１上に、窒化ガリウム（ＧａＮ）からなるバッファ層１２、窒化ガリウムからなるチャネル層３、ｎ型窒化アルミニウムガリウム（ＡｌＧａＮ）からなるキャリア供給層４、ノンドープの窒化アルミニウムガリウムからなるショットキ層１０が順次積層し、チャネル層３とキャリア供給層４とからなるヘテロ接合界面近傍に、ポテンシャル井戸からなる電子移動度が極めて大きい２次元電子ガス層が形成されている。このような構造の半導体装置では、ショットキ層１０にショットキ接触するゲート電極９（制御電極）に印加する電圧を制御することにより、ソース電極７とドレイン電極８との間を流れるキャリア（２次元電子ガス）を制御している。
【０００３】
この種の半導体装置は、上記構造の他、例えば特許文献１に開示されているような様々な構造が提案されている。
【特許文献１】特開平１０−３３５６３７号公報
【発明の開示】
【発明が解決しようとする課題】
【０００４】
しかしながら従来の窒化物半導体装置の耐圧は、ゲート金属と窒化物半導体層との接触で形成されるショットキ特性に大きく左右されていた。一般的に窒化物半導体層、例えば窒化アルミニウムガリウム（ＡｌＧａＮ）層や窒化ガリウム（ＧａＮ）層上に形成されるゲート金属のショットキ特性は、高いゲートリーク電流が見られ、これが衝突イオン化のトリガーとなり、高出力素子の窒化物半導体装置の重要なパラメータであるオフ耐圧（ＦＥＴがオフ状態でのドレイン耐圧）を予想される数値よりも低下させて、ワイドギャップ材料の高耐圧という性能を十分に引き出すことができないという問題があった。一方、窒化アルミニウムガリウム（ＡｌＧａＮ）層や窒化ガリウム（ＧａＮ）層などの窒化物半導体層上にゲート電極を形成した半導体装置においても、窒化物半導体層の表面準位にトラップされた電子により、表面のポテンシャルが揺らぎ、電流−電圧特性の周波数分散が生じるという問題があった。
【０００５】
また、高出力素子における高利得・高効率化のために、いわゆるリセス構造をとるゲート電極形成やオーミック電極形成が試みられているが、リセス構造を形成する際のエッチングがばらつき、再現性良く窒化物半導体装置を形成できないという問題があった。更に、窒化物半導体の化学的結合力の強さのため、エッチングには主としてドライエッチングが用いられ、ドライエッチングの際に生じるダメージが素子特性を劣化させるという問題があった。
【０００６】
本発明は、上記問題点を解消し、窒化物半導体層に形成される制御電極（ゲート電極）のショットキ特性におけるリーク電流を大幅に低減し、窒化物半導体層内での衝突イオン化を抑制することにより高耐圧化を実現し、更には周波数分散を抑制することができる窒化物半導体装置を提供することを目的とする。また、再現性良く、制御電極やオーミック電極を形成することができる窒化物半導体装置の製造方法を提供することを目的とする。
【課題を解決するための手段】
【０００７】
上記目的を達成するため、本願請求項１に係る発明は、ガリウム、アルミニウム、ホウ素及びインジウムからなる群のうち少なくとも１つからなるIII族元素と、窒素、リン及び砒素からなる群のうちの少なくとも窒素を含むＶ族元素で構成されたIII−Ｖ族窒化物半導体層からなる窒化物半導体装置において、基板上に積層した前記III−Ｖ族窒化物半導体層からなる第１の窒化物半導体層と、少なくとも制御電極形成領域を除く前記第１の窒化物半導体層上に選択的に積層した前記III−Ｖ族窒化物半導体層からなり、アルミニウムを含まない第２の窒化物半導体層と、前記第１の窒化物半導体層に直接、あるいは絶縁膜を介して接触する制御電極とを備え、前記第２の窒化物半導体層は、前記第１の窒化物半導体層より成膜温度の低い膜からなることを特徴とするものである。
【０００８】
本願請求項２に係る発明は、ガリウム、アルミニウム、ホウ素及びインジウムからなる群のうち少なくとも１つからなるIII族元素と、窒素、リン及び砒素からなる群のうちの少なくとも窒素を含むＶ族元素で構成されたIII−Ｖ族窒化物半導体層からなる窒化物半導体装置において、基板上に積層した前記III−Ｖ族窒化物半導体層からなる第１の窒化物半導体層と、少なくとも制御電極形成領域を除く前記第１の窒化物半導体層上に選択的に積層した前記III−Ｖ族窒化物半導体層からなり、アルミニウムを含まない第２の窒化物半導体層と、前記第１の窒化物半導体層に直接、あるいは絶縁膜を介して接触する制御電極とを備え、前記第２の窒化物半導体層は、微結晶構造からなることを特徴とするものである。
【０００９】
本願請求項３に係る発明は、請求項１または請求項２に係る発明において、前記制御電極形成領域及び前記第１の窒化物半導体層にオーミック接触するオーミック電極形成領域を除く前記第１の窒化物半導体層上に選択的に積層した前記第２の窒化物半導体層と、前記第１の窒化物半導体層に直接、あるいは絶縁膜を介して接触する前記制御電極と、前記第１の窒化物半導体層にオーミック接触する前記オーミック電極とを備えたことを特徴とするものである。
【００１０】
本願請求項４に係る発明は、請求項１乃至３に係る発明において、前記基板と前記第１の窒化物半導体層との間に、前記第１の窒化物半導体層のエネルギーギャップより小さいエネルギーギャップを持つ、前記III−Ｖ族窒化物半導体層からなる第３の窒化物半導体層を備えたことを特徴とするものである。
【００１１】
本願請求項５に係る発明は、請求項１乃至４に係る発明において、前記第１の窒化物半導体層にオーミック接触する前記オーミック電極となるソース電極及びドレイン電極を備え、前記第１の窒化物半導体層からなるチャネル、あるいは前記第３の窒化物半導体層と前記第１の窒化物半導体層との間に形成されるチャネルを流れる電流を前記制御電極に印加する電圧により制御することを特徴とするものである。
【００１２】
本願請求項６に係る発明は、ガリウム、アルミニウム、ホウ素及びインジウムからなる群のうち少なくとも１つからなるIII族元素と、窒素、リン及び砒素からなる群のうちの少なくとも窒素を含むＶ族元素で構成されたIII−Ｖ族窒化物半導体層からなる窒化物半導体装置の製造方法において、基板上に、前記III−Ｖ族窒化物半導体層からなる第１の窒化物半導体層を形成する工程と、該第１の窒化物半導体層上に、制御電極形成領域を被覆する絶縁膜からなるマスク材を形成する工程と、露出する前記第１の窒化物半導体層上に、前記第１の窒化物半導体層を形成する際の成膜温度より低い温度で、前記III−Ｖ族窒化物半導体層からなり、かつアルミニウムを含まない微結晶構造からなる第２の窒化物半導体層を選択的に形成する工程と、前記マスク材上に、あるいは前記マスク材を除去して露出する前記第１の窒化物半導体層上に、制御電極を形成する工程とを含むことを特徴とするものである。
【００１３】
本願請求項７に係る発明は、請求項６に係る発明において、前記第１の窒化物半導体層上に、制御電極形成領域及びオーミック電極形成領域を被覆する絶縁膜からなるマスク材を形成する工程と、露出する前記第１の窒化物半導体層上に、前記第２の窒化物半導体層を選択的に形成する工程と、前記オーミック電極形成領域の前記マスク材を除去し、露出する前記第１の窒化物半導体層上にオーミック電極を形成する工程、前記制御電極形成領域の前記マスク材上に、あるいは該マスク材を除去して露出する前記第１の窒化物半導体層上に、制御電極を形成する工程とを含むことを特徴とするものである。
【００１４】
本願請求項８に係る発明は、請求項６または７に係る発明において、前記基板上に、前記第１の窒化物半導体層のエネルギーギャップより小さいエネルギーギャップを持つ、前記III−Ｖ族窒化物半導体層からなる第３の窒化物半導体層を形成する工程を含み、該第３の窒化物半導体層上に、前記第１の窒化物半導体層を形成することを特徴とするものである。
【００１５】
本願請求項９に係る発明は、請求項６乃至８に係る発明において、酸化珪素、窒化珪素、窒化チタン、窒化タングステン、窒化モリブデン、窒化ニッケル、窒化アルミニウム、酸化チタン、酸化タングステン、酸化モリブデン、酸化ニッケル、酸化アルミニウムからなる絶縁物で前記マスク材を形成し、ＭＯＣＶＤ法により、露出する前記第１の窒化物半導体層上に、前記第２の窒化物半導体層を選択的に形成することを特徴とするものである。
【発明の効果】
【００１６】
本発明による窒化物半導体装置は、制御電極を絶縁膜を介して窒化物半導体層に接触させる構造とするため、リーク電流を少なくすることができる。本発明の制御電極をＦＥＴあるいはＨＥＭＴ等のゲート電極とした場合、ゲートリーク電流が減少し、チャネルでの衝突イオン化が抑制され、高耐圧化が実現できる。
【００１７】
また本発明による窒化物半導体装置では、ゲート−ドレイン電極の間に、絶縁性の高い微結晶構造からなる第２の窒化物半導体層（キャップ層６）を備える構造とするため、ゲート−ドレイン電極の間の表面準位にトラップされる電子の抑制若しくは表面準位密度の低減により電流コラプス現象が抑制され、高周波特性も改善される。
【００１８】
さらにオーミック電極をリセス構造とした窒化物半導体装置では、チャネル近傍にオーミック電極が形成され、コンタクト抵抗が低減し、窒化物半導体装置の高利得、高効率化が図られ、高出力用半導体装置として好適である。
【００１９】
本発明による窒化物半導体装置の製造方法は、エピタキシャル成長温度の制御、マスク材となる絶縁膜のパターン形成や、第２の窒化物半導体層の選択成長など、通常の窒化物半導体装置の製造工程のみで構成され、第２の窒化物半導体層をエッチングすることなく、所望の構造の窒化物半導体装置を形成することができるため、製造工程の制御性が良く、特性の優れた窒化物半導体装置をばらつき無く、歩留まり良く製造することができる。
【００２０】
本発明による制御電極をリセス構造とした窒化物半導体装置の製造方法では、制御電極が接触する第１の窒化物半導体層を薄くすることができ、しきい値電圧（ピンチオフ電圧）を浅くすることが可能となる。しかも、制御電極が接触する第１の窒化物半導体層は、エピタキシャル成長後に、ドライエッチングのようなダメージを受けることがないので、ダメージに起因するような特性劣化の発生がない窒化物半導体装置を形成することができる。
【００２１】
また制御電極及びオーミック電極をリセス構造とした窒化物半導体装置の製造方法では、チャネル近傍にソース電極を形成することができるので、ソース抵抗が低減し、それに伴い相互コンダクタンス（ｇｍ）も改善される窒化物半導体装置を、簡便に形成することができる。
【発明を実施するための最良の形態】
【００２２】
以下、本発明の窒化物半導体装置及び窒化物半導体装置の製造方法について、III−Ｖ族窒化物半導体装置であるＨＥＭＴを例にとり、実施例を順に説明する。  
【実施例１】
【００２３】
図１は本発明の第１の実施例であるIII−Ｖ族窒化物半導体装置であるＨＥＭＴの断面図を示している。図１に示すように炭化珪素（ＳｉＣ）からなる基板１上に、厚さ１００ｎｍ程度の窒化アルミニウム（ＡｌＮ）からなるバッファ層２、後述するキャリア供給層のエネルギーギャップより小さいエネルギーギャップを持ち厚さ２μｍのノンドープ窒化ガリウム（ＧａＮ）からなるチャネル層３、チャネル層３との界面にキャリアとなる２次元電子ガス層を形成する厚さ１５ｎｍのｎ型窒化アルミニウムガリウム（ＡｌＧａＮ）からなるキャリア供給層４（第１の窒化物半導体層）が積層し、さらにキャリア供給層４上に酸化珪素からなる厚さ１５ｎｍの絶縁膜５（マスク材）と、厚さ１０ｎｍの微結晶構造からなるノンドープ窒化ガリウム（ＧａＮ）キャップ層６（第２の窒化物半導体層）とが積層している。キャップ層６上には、オーミック接触するチタン（Ｔｉ）／アルミニウム（Ａl）の積層体等からなるソース電極７、ドレイン電極８（オーミック電極）が形成され、キャリア供給層４にオーミック接触している。また絶縁膜５上には、ニッケル（Ｎｉ）／金（Ａｕ）の積層体等からなるゲート電極９（制御電極）が形成され、キャリア供給層４にショットキ接触している。
【００２４】
微結晶構造からなるキャップ層６は、絶縁膜５が形成された領域をのぞき、キャリア供給層４上に選択的に積層している。キャップ層６は、微結晶構造からなり、シート抵抗が１０9Ω/□以上の高抵抗となっている。
【００２５】
本発明の窒化物半導体装置は、ゲート電極９の下に絶縁膜５が設けられている構造であるため、ゲートリーク電流が低減し、チャネルでの衝突イオン化が抑制でき、オフ耐圧が改善される。
【００２６】
また本発明の窒化物半導体装置は、ゲート−ドレイン電極の間に絶縁性の高いキャップ層６が設けられているため、ゲート−ドレイン電極の間の表面準位にトラップされる電子の抑制若しくは表面準位密度の低減により、電流−電圧特性の周波数分散を抑制することができる。
【００２７】
次に図１に示す窒化物半導体装置の製造方法について説明する。まず、炭化珪素（ＳｉＣ）からなる基板１上に、ＭＯＣＶＤ（有機金属化学的気相堆積）法あるいはＭＢＥ（電子ビームエピタキシャル）法により、厚さ１００ｎｍ程度の窒化アルミニウム（ＡｌＮ）からなるバッファ層２を成長させ、後述するキャリア供給層のエネルギーギャップより小さいエネルギーギャップを持ち厚さ２μｍのノンドープ窒化ガリウム（ＧａＮ）からなるチャネル層３、チャネル層３との界面にキャリアとなる２次元電子ガス層を形成する厚さ１５ｎｍのｎ型窒化アルミニウムガリウム（ＡｌＧａＮ）からなるキャリア供給層４（第１の窒化物半導体層）を基板温度１０８０℃で順次積層成長させる（図２ａ）。
【００２８】
次に、プラズマＣＶＤ法、減圧ＣＶＤ法またはＥＢ（電子ビーム）蒸着法等により、キャリア供給層４上に酸化珪素からなる厚さ１５ｎｍの絶縁膜５（マスク材）を形成する。その後、通常のリソグラフ法及びエッチング法により、ゲート電極形成領域に絶縁膜５を残し、ゲート電極形成領域以外の絶縁膜５を除去し、キャリア供給層４を露出させる（図２ｂ）。なお絶縁膜５は、高い絶縁性を持ち、絶縁膜上にキャップ層６が成長しない膜であれば、本実施例の酸化珪素に限定されるものではない。他の絶縁膜材料としては、窒化珪素、窒化チタン、窒化タングステン、窒化モリブデン、窒化ニッケル、窒化アルミニウム、酸化チタン、酸化タングステン、酸化モリブデン、酸化ニッケル、酸化アルミニウムが、パターン形成や除去が容易で好ましい。また絶縁膜５の厚さは、キャップ層６の選択成長が可能で、制御電極に印加される電圧により、チャネルを流れるキャリアを制御できる厚さに適宜設定すれば良い。
【００２９】
その後、基板温度を５５０℃として、ＭＯＣＶＤ法により、再度厚さ１０ｎｍのノンドープ窒化ガリウム（ＧａＮ）からなるキャップ層６（第２の窒化物半導体層）を成長させる。このように基板温度を低くして成長させることにより、キャップ層６は微結晶構造となり、絶縁性の高い層となる。また絶縁膜５の表面には、ノンドープ窒化ガリウム（ＧａＮ）は成長しないので、図２（ｃ）に示すように、ゲート電極６形成領域を除く領域に、選択的にキャップ層６を形成することができる。
【００３０】
次に、通常のリソグラフ法及ぶリフトオフ法により、キャップ層６上にＥＢ蒸着法などにより、厚さ２０ｎｍ程度のチタン（Ｔｉ）膜、厚さ２００ｎｍ程度のアルミニウム（Ａｌ）膜を堆積させ、熱処理を行うことにより、少なくともキャリア供給層４にオーミック接触するソース電極７、ドレイン電極８を形成する。
【００３１】
続いて、通常のリソグラフ法及ぶリフトオフ法により、絶縁膜５上に、厚さ２０ｎｍのニッケル（Ｎｉ）／厚さ３００ｎｍの金（Ａｕ）からなる積層体等をＥＢ蒸着法などにより積層してパターニングすることにより、ショットキ接触するゲート電極９を形成する。以下、通常の半導体装置の製造工程に従い、ＨＥＭＴを完成させる（図２ｄ）。
【００３２】
なお、本実施例において、キャリア供給層４上に、厚さ５ｎｍのノンドープ窒化アルミニウムガリウム（ＡｌＧａＮ）からなるショットキ層１０を、基板温度１０８０℃で積層することもできる（後述する図５ａに相当）。この場合、ショットキ層１０上に微結晶構造のキャップ層６を積層形成する。またキャップ層６上に、キャリア供給層４とオーミック接触するチタン（Ｔｉ）／アルミニウム（Ａｌ）からなる積層体等からなるソース電極７、ドレイン電極８（オーミック電極）を形成する。また絶縁膜５が除かれ、露出するショットキ層１０上に、ニッケル（Ｎｉ）／金（Ａｕ）の積層体等からなるゲート電極９を形成し、ショットキ接触を形成することになる。
【００３３】
本実施例では、絶縁特性の優れた微結晶構造のキャップ層６を形成する方法として、成長温度をチャネル層３やキャリア供給層４のエピタキシャル層の成長温度（１０８０℃）より低い温度（５５０℃）で形成するため、絶縁膜から珪素が揮発して窒化物半導体層に混入するといった問題が生じることも無い。
【００３４】
本発明の窒化物半導体装置の製造方法は、エピタキシャル成長温度の制御、マスク材となる絶縁膜５のパターン形成や、第２の窒化物半導体層（キャップ層６）の選択成長など、通常の窒化物半導体装置の製造工程のみで構成され、所望の構造の窒化物半導体装置を形成することができるため、製造工程の制御性が良く、特性の優れた窒化物半導体装置をばらつき無く、歩留まり良く製造することができる。
【００３５】
ショットキ層１０を備えた窒化物半導体装置の場合、ゲート電極９とショットキ層１０により形成されるショットキ障壁はトンネル電流を低減するので、ゲートリーク電流が抑制される利点がある。
【実施例２】
【００３６】
図３は、別の窒化物半導体装置からなる第２の実施例の断面図を示している。第１の実施例同様、炭化珪素（ＳｉＣ）からなる基板１上に、厚さ１００ｎｍ程度の窒化アルミニウム（ＡｌＮ）からなるバッファ層２、後述するキャリア供給層のエネルギーギャップより小さいエネルギーギャップを持ち厚さ２μｍのノンドープ窒化ガリウム（ＧａＮ）からなるチャネル層３、チャネル層３との界面にキャリアとなる２次元電子ガス層を形成する厚さ１５ｎｍのｎ型窒化アルミニウムガリウム（ＡｌＧａＮ）からなるキャリア供給層４（第１の窒化物半導体層）、キャリア供給層４上に厚さ１０ｎｍの微結晶構造からなるノンドープ窒化ガリウム（ＧａＮ）キャップ層６（第２の窒化物半導体層）が積層している。キャップ層６上には、キャリア供給層４にオーミック接触するチタン（Ｔｉ）／アルミニウム（Ａl）の積層体等からなるソース電極７、ドレイン電極８（オーミック電極）が形成されている。本実施例では、第１の実施例と異なり、絶縁膜５が除かれ、露出するキャリア供給層４上に、ニッケル（Ｎｉ）／金（Ａｕ）の積層体等からなるゲート電極９（制御電極）が形成され、ショットキ接触を形成している。
【００３７】
第１の実施例同様、微結晶構造からなるキャップ層６は、ゲート電極９形成領域領域をのぞき、キャリア供給層４上に選択的に積層している。キャップ層６は、微結晶構造からなり、シート抵抗が１０9Ω/□以上の高抵抗となっている。
【００３８】
本発明の窒化物半導体装置では、ゲート−ドレイン電極の間に絶縁性の高いキャップ層６が設けられているため、ゲート−ドレイン電極の間の表面準位にトラップされる電子の抑制若しくは表面準位密度の低減により電流−電圧特性の周波数分散を抑制することができる。
【００３９】
図３に示す構造の窒化物半導体装置の製造方法は、図２で説明した窒化物半導体装置の製造方法に従い、炭化珪素（ＳｉＣ）からなる基板１上に、ＭＯＣＶＤ法あるいはＭＢＥ法により、厚さ１００ｎｍ程度の窒化アルミニウム（ＡｌＮ）からなるバッファ層２を成長させ、後述するキャリア供給層のエネルギーギャップより小さいエネルギーギャップを持ち厚さ２μｍのノンドープ窒化ガリウム（ＧａＮ）からなるチャネル層３、チャネル層３との界面にキャリアとなる２次元電子ガス層を形成する厚さ１５ｎｍのｎ型窒化アルミニウムガリウム（ＡｌＧａＮ）からなるキャリア供給層４（第１の窒化物半導体層）を基板温度１０８０℃で順次積層成長させる（図２ａ）。
【００４０】
次に、プラズマＣＶＤ法、減圧ＣＶＤ法またはＥＢ蒸着法等によりキャリア供給層４上に酸化珪素からなる厚さ１５ｎｍの絶縁膜５（マスク材）を形成する。その後、通常のリソグラフ法及びエッチング法により、ゲート電極形成領域に絶縁膜５を残し、ゲート電極形成領域以外の絶縁膜５を除去し、キャリア供給層４を露出する（図２ｂ）。
【００４１】
その後、基板温度を５５０℃として、ＭＯＣＶＤ法により、再度厚さ１０ｎｍのノンドープ窒化ガリウム（ＧａＮ）からなるキャップ層６（第２の窒化物半導体層）を成長させる。このように基板温度を低くして成長させることにより、キャップ層６は、微結晶構造となり、高い絶縁性のキャップ層６となる。また絶縁膜５の表面には、ノンドープ窒化ガリウム（ＧａＮ）は成長しないので、図２（ｃ）に示すように、選択的にキャップ層６を形成することができる。
【００４２】
次に、通常のリソグラフ法及ぶリフトオフ法により、キャップ層６上にＥＢ蒸着法などにより、厚さ２０ｎｍ程度のチタン（Ｔｉ）膜、厚さ２００ｎｍ程度のアルミニウム（Ａｌ）膜を堆積させ、熱処理を行うことにより、ソース電極７、ドレイン電極８を形成する。
【００４３】
続いて、絶縁膜５上に、ゲート電極をリフトオフするためのホトレジストをパターニングする。本実施例では、図２で説明した製造方法と異なり、ゲート金属を積層形成する前に、ホトレジストの開口内に露出する絶縁膜５を除去してキャリア供給層４を露出させる。その後、露出したキャリア供給層４上に、厚さ２０ｎｍのニッケル（Ｎｉ）／厚さ３００ｎｍの金（Ａｕ）からなる積層体等をＥＢ蒸着法などにより積層し、リフトオフすることにより、キャリア供給層４にショットキ接触するゲート電極９を形成する。以下、通常の半導体装置の製造工程に従い、ＨＥＭＴを完成させることができる（図３）。
【００４４】
なお、本実施例においても、キャリア供給層４上に、厚さ５ｎｍのノンドープ窒化アルミニウムガリウムからなるショットキ層１０を、基板温度１０８０℃で積層することができる。この場合、ショットキ層１０上に微結晶構造のキャップ層６を積層形成する。またキャップ層６上に、キャリア供給層４にオーミック接触するチタン（Ｔｉ）／アルミニウム（Ａl）の積層体等からなるソース電極７、ドレイン電極８（オーミック電極）を形成する。また絶縁膜５が除かれ、露出するショットキ層１０上に、ニッケル（Ｎｉ）／金（Ａｕ）の積層体等からなるゲート電極９（制御電極）を形成し、ショットキ接触を形成することになる。
【００４５】
このような構造の窒化物半導体装置は、ショットキ層１０上に絶縁膜５を形成することで、上述の図２の示す製造工程同様、形成することができる。
【００４６】
ショットキ層１０を備えた窒化物半導体装置の場合、ゲート電極９とショットキ層１０により形成されるショットキ障壁はトンネル電流を低減するので、ゲートリーク電流が抑制される利点がある。
【実施例３】
【００４７】
図４に、第３の実施例の窒化物半導体装置の断面図を示す。本実施例では、上述の実施例同様、炭化珪素（ＳｉＣ）からなる基板１上に、厚さ１００ｎｍ程度の窒化アルミニウム（ＡｌＮ）からなるバッファ層２、後述するキャリア供給層のエネルギーギャップより小さいエネルギーギャップを持ち厚さ２μｍのノンドープ窒化ガリウム（ＧａＮ）からなるチャネル層３、チャネル層３との界面にキャリアとなる２次元電子ガス層を形成する厚さ１５ｎｍのｎ型窒化アルミニウムガリウム（ＡｌＧａＮ）からなるキャリア供給層４（第１の窒化物半導体層）、キャリア供給層４上に厚さ１０ｎｍの微結晶構造からなるノンドープ窒化ガリウム（ＧａＮ）キャップ層６（第２の窒化物半導体層）が積層している。そして本実施例では、上述の実施例と異なり、露出するキャリア供給層４上に、オーミック接触するチタン（Ｔｉ）／アルミニウム（Ａl）の積層体等からなるソース電極７、ドレイン電極８（オーミック電極）が形成されると共に、ニッケル（Ｎｉ）／金（Ａｕ）の積層体等からなるゲート電極９（制御電極）も、キャリア供給層４上に形成している。
【００４８】
微結晶構造からなるキャップ層６は、ゲート電極９形成領域、ソース電極７及びドレイン電極８形成領域をのぞき、キャリア供給層４上に選択的に積層している。キャップ層６は、微結晶構造からなり、シート抵抗が１０9Ω/□以上の高抵抗となっている。
【００４９】
本発明の窒化物半導体装置は、ゲート−ドレイン電極の間に絶縁性の高いキャップ層６が設けられているため、ゲート−ドレイン電極の間の表面準位にトラップされる電子の抑制若しくは表面準位密度の低減により、電流−電圧特性の周波数分散を抑制することができる。
【００５０】
また本発明の窒化物半導体装置では、２次元電子ガスが形成されるチャネル近傍に、ソース電極７及びドレイン電極８を形成することができ、オーミック電極のコンタクト抵抗が低減し、窒化物半導体装置の特性向上を図ることができる。
【００５１】
なお、本実施例においても、キャリア供給層４上に、厚さ５ｎｍのノンドープ窒化アルミニウムガリウムからなるショットキ層１０を、基板温度１０８０℃で積層することができる。この場合、ショットキ層１０上に微結晶構造のキャップ層６を積層形成する。また絶縁膜５が除かれ、露出するショットキ層１０上に、オーミック接触するチタン（Ｔｉ）／アルミニウム（Ａl）の積層体等からなるソース電極７、ドレイン電極８（オーミック電極）、ニッケル（Ｎｉ）／金（Ａｕ）の積層体等からなるゲート電極９（制御電極）を形成し、ショットキ接触を形成することになる。
【００５２】
本実施例の窒化物半導体装置について、ショットキ層１０を備えた場合について説明する。上述の実施例同様、炭化珪素（ＳｉＣ）からなる基板１上に、ＭＯＣＶＤ法等により、厚さ１００ｎｍ程度の窒化アルミニウム（ＡｌＮ）からなるバッファ層２を成長させ、キャリア供給層のエネルギーギャップより小さいエネルギーギャップを持ち厚さ２μｍのノンドープ窒化ガリウム（ＧａＮ）からなるチャネル層３、チャネル層３との界面にキャリアとなる２次元電子ガス層を形成する厚さ１５ｎｍのｎ型窒化アルミニウムガリウム（ＡｌＧａＮ）からなるキャリア供給層４、厚さ５ｎｍのノンドープ窒化アルミニウムガリウム（ＡｌＧａＮ）からなるショットキ層１０（第１の窒化物半導体層）を基板温度１０８０℃で順次積層成長させる（図５ａ）。
【００５３】
次に、プラズマＣＶＤ法、減圧ＣＶＤ法またはＥＢ蒸着等によりショットキ層１０上に、酸化珪素からなる厚さ１５ｎｍの絶縁膜５を形成する。その後、通常のリソグラフ法及びエッチング法により、ゲート電極９形成領域及びソース電極７及びドレイン電極８形成領域の絶縁膜５を残し、絶縁膜５を除去し、ショットキ層１０の一部を露出する（図５ｂ）。
【００５４】
基板温度を５５０℃として、ＭＯＣＶＤ法により、厚さ１０ｎｍの微結晶構造からなるノンドープ窒化ガリウム（ＧａＮ）キャップ層６（第２の窒化物半導体層）を成長させる（図５ｃ）。
【００５５】
その後、通常のエッチング法により絶縁膜５を除去し、ショットキ層１０を露出する（図５ｄ）。続いて、通常のリソグラフ法及びリフトオフ法により、厚さ２０ｎｍ程度のチタン（Ｔｉ）膜、厚さ２００ｎｍ程度のアルミニウム（Ａl）膜をＥＢ蒸着法などによりショットキ層１０上に堆積させ、熱処理を行い、キャリア供給層４にオーミック接触するソース電極７、ドレイン電極８を形成する。
【００５６】
続いて、通常のリソグラフ法及びリフトオフ法により、ショットキ層１０上に、厚さ２０ｎｍのニッケル（Ｎｉ）／厚さ３００ｎｍの金（Ａｕ）からなる積層体等を電子ビーム蒸着法などにより積層してパターニングすることにより、ショットキ接触するゲート電極９を形成する。以下、通常の半導体装置の製造工程に従い、ＨＥＭＴを完成させる（図５ｅ）。
【００５７】
本発明の窒化物半導体装置の製造方法は、窒化物半導体層をエッチングすることなく、通常の半導体装置の製造工程に従うため、極めて制御性が良く、歩留まり良く製造することができる。
【００５８】
ショットキ層１０を備えた窒化物半導体装置の場合、ゲート電極９とショットキ層１０により形成されるショットキ障壁はトンネル電流を低減するので、ゲートリーク電流が抑制される利点がある。
【実施例４】
【００５９】
以上本発明の実施例についてＨＥＭＴ構造の窒化物半導体装置について説明したが、本発明は、ＦＥＴ構造の窒化物半導体装置に適用することも可能である。以下、本発明の第４の実施例であるIII−Ｖ族窒化物半導体装置であるＦＥＴについて、製造工程に従い、説明する。図６（ａ）に示すように、炭化珪素（ＳｉＣ）からなる基板１上に、ＭＯＣＶＤ法あるいはＭＢＥ法により、厚さ１００ｎｍ程度の窒化アルミニウム（ＡｌＮ）からなるバッファ層２を成長させ、厚さ３μｍのｎ型窒化ガリウム（ＧａＮ）からなる能動層１３（第１の窒化物半導体層）を基板温度１０８０℃で順次積層成長する。
【００６０】
次に、プラズマＣＶＤ法、減圧ＣＶＤ法またはＥＢ蒸着法等により能動層１３上に酸化珪素からなる厚さ１５ｎｍの絶縁膜５（マスク材）を形成する。その後、通常のリソグラフ法及びエッチング法により、ゲート電極形成領域に絶縁膜５を残し、ゲート電極形成領域以外の絶縁膜５を除去し、能動層１３を露出する（図５ｂ）。なお絶縁膜５は、高い絶縁性を持ち、絶縁膜上にキャップ層６が成長しない膜であれば、本実施例の酸化珪素に限定されるものではないことは言うまでもない。
【００６１】
その後、基板温度を５５０℃として、ＭＯＣＶＤ法により、再度厚さ１０ｎｍのノンドープ窒化ガリウム（ＧａＮ）からなるキャップ層６（第２の窒化物半導体層）を成長させる。このように基板温度を低くして成長させることにより、キャップ層６は、微結晶構造となり、絶縁性の高い層となる。また絶縁膜５の表面には、ノンドープ窒化ガリウム（ＧａＮ）は成長しないので、図６（ｃ）に示すように、選択的にキャップ層４を形成することができる。
【００６２】
次に、通常のリソグラフ法及ぶリフトオフ法により、キャップ層６上にＥＢ蒸着法などにより、厚さ２０ｎｍ程度のチタン（Ｔｉ）膜、厚さ２００ｎｍ程度のアルミニウム（Ａｌ）膜を堆積させ、熱処理を行うことにより、能動層１３にオーミック接触するソース電極７、ドレイン電極８を形成する。
【００６３】
続いて、通常のリソグラフ法及ぶリフトオフ法により、絶縁膜５上に、厚さ２０ｎｍのニッケル（Ｎｉ）／厚さ３００ｎｍの金（Ａｕ）からなる積層体等をＥＢ蒸着法などにより積層してパターニングすることにより、能動層１３にショットキ接触するゲート電極９を形成する。以下、通常の半導体装置の製造工程に従い、ＦＥＴを完成させる（図６ｄ）。
【００６４】
このようなＦＥＴ構造の窒化物半導体装置であっても、ゲート電極９の下に絶縁膜５が設けられている構造であるため、ゲートリーク電流が低減され、チャネルでの衝突イオン化が抑制でき、オフ耐圧が改善される。また、ゲート−ドレイン電極の間に絶縁性の高い微結晶構造からなるキャップ層６が設けられているため、ゲート−ドレイン電極の間の表面準位にトラップされる電子の抑制若しくは表面準位密度の低減により、電流−電圧特性の周波数分散を抑制することができる。
【００６５】
本発明の窒化物半導体装置の製造方法は、エピタキシャル成長温度の制御、マスク材となる絶縁膜のパターン形成や、第２の窒化物半導体層の選択成長など、通常の窒化物半導体装置の製造工程のみで構成され、所望の構造の窒化物半導体装置を形成することができるため、製造工程の制御性が良く、特性の優れた窒化物半導体装置をばらつき無く、歩留まり良く製造することができる。
【００６６】
なお、ＦＥＴ構造の窒化物半導体装置でも、ＨＥＭＴ構造の窒化物半導体装置同様、図３に相当するように絶縁膜５を除去して、能動層１３上にゲート電極５を形成することができる。また図４に相当するように、ソース電極７、ドレイン電極８も能動層１３上に形成することができる。さらに図５に相当するように、能動層１３上に、例えばノンドープの窒化アルミニウムガリウム（ＡｌＧａＮ）からなるショットキ層を形成し、ショットキ層上にゲート電極９、ソース電極７、ドレイン電極８を形成することも可能である。
【００６７】
以上本発明の実施例について説明したが、本発明はこれらの実施例に限定されるものでなく種々変更可能である。窒化物半導体層は、ＧａＮ／ＡｌＧａＮ系に限定されるものでなく、制御電極が形成される窒化物半導体層（上記実施例ではショットキ層１０に相当）は、ＧａＮ、ＩｎＮあるいはこれらの混晶化合物を含み、かつアルミニウムを含まない層で構成することができる。また第１の窒化物半導体層（上記実施例ではキャリア供給層４に相当）は、ＧａＮ、ＩｎＮ、ＡｌＮあるいはこれらの混晶半導体を含み、かつ少なくともアルミニウムを含む層で形成することができる。実施例において使用した炭化珪素（ＳｉＣ）基板の代わりにサファイア基板を用いても構わない。その場合はバッファ層２として低温成長の窒化ガリウム（ＧａＮ）を用いるほうが望ましい。また実施例において使用した炭化珪素（ＳｉＣ）基板の代わりにシリコン基板（Ｓｉ）を用いても構わない。またショットキ接触を形成する制御電極、オーミック接触する電極の組成は、使用する窒化物半導体層、絶縁膜等の種類に応じて、適宜選択すればよい。さらにオーミック電極の形成領域にコンタクト抵抗を低減するための不純物領域を付加することもできる。
【００６８】
なお第２の窒化物半導体層について微結晶構造と説明したが、これは微結晶粒の集合体あるいはそれらの再配列化した構造であり、成長温度、成長時の雰囲気ガス組成、成長させる基板の種類などによって、結晶粒の大きさや配列等は変わるものであり、所望の絶縁特性（許容できるゲートリーク電流）が得られる範囲で、成長温度を制御することによって得られるものである。第２の窒化物半導体層の成長温度は、第１の窒化物半導体層の成長温度より４００℃程度以上低い温度に設定すると、ＨＥＭＴあるいはＦＥＴの制御電極を形成する場合に好適である。
【図面の簡単な説明】
【００６９】
【図１】本発明の窒化物半導体装置を説明する断面図である。
【図２】本発明の窒化物半導体装置の製造方法を説明する断面図である。
【図３】本発明の別の実施例の窒化物半導体装置を説明する断面図である。
【図４】本発明の別の実施例の窒化物半導体装置を説明する断面図である。
【図５】本発明の別の実施例の窒化物半導体装置の製造方法を説明する断面図である。
【図６】本発明の別の実施例の窒化物半導体装置の製造方法を説明する断面図である。
【図７】従来の窒化物半導体装置を説明する断面図である。
【符号の説明】
【００７０】
１；基板、２；バッファ層、３；チャネル層、４；キャリア供給層、５；絶縁膜、
６；キャップ層、７；ソース電極、８；ドレイン電極、９；ゲート電極、
１０；ショットキ層、１１；サファイア基板、１２；バッファ層、１３能動層
【図１】
2006100455.tif 000003
【図２】
2006100455.tif 000004
【図３】
2006100455.tif 000005
【図４】
2006100455.tif 000006
【図５】
2006100455.tif 000007
【図６】
2006100455.tif 000008
【図７】
2006100455.tif 000009